(57)【要約】【課題】  効率よく掃気することが可能な膜−電極接合体およびそれを備えた燃料電池を提供する。【解決手段】  膜−電極接合体（１００）は、プロトン伝導性を有する固体高分子型の第１電解質層（１０）と、第１電解質層の一面側に設けられた酸素極（３０，４０）と、第１電解質層の他面側に設けられた燃料極（５０，６０）と、第１電解質層と酸素極との間であって酸素極に供給されるパージガスの入口領域に配置されプロトン伝導性を有する固体高分子型の第２電解質層（２０）とを備え、第２電解質層は、第１電解質層の含水率よりも低い含水率を有する。【選択図】        図１
2008146859.tif 000002
【特許請求の範囲】
【請求項１】
プロトン伝導性を有する固体高分子型の第１電解質層と、
前記第１電解質層の一面側に設けられた酸素極と、
前記第１電解質層の他面側に設けられた燃料極と、
前記第１電解質層と前記酸素極との間であって前記酸素極に供給されるパージガスの入口領域に配置され、プロトン伝導性を有する固体高分子型の第２電解質層とを備え、
前記第２電解質層は、前記第１電解質層の含水率よりも低い含水率を有することを特徴とする膜−電極接合体。
【請求項２】
前記第２電解質層は、イオン交換基１ｍｏｌ当たりのイオン交換樹脂乾燥重量をＥＷ値として定義したときに、前記第１電解質層を構成する電解質のＥＷ値よりも大きいＥＷ値を有する電解質からなることを特徴とする請求項１記載の膜−電極接合体。
【請求項３】
前記第２電解質層の含水率は、前記パージガスの流動方向に沿って増加することを特徴とする請求項１または２記載の膜−電極接合体。
【請求項４】
前記第２電解質層の含水率は、前記パージガスの流動方向に沿って段階的に増加することを特徴とする請求項１または２記載の膜−電極接合体。
【請求項５】
請求項１〜４のいずれかに記載の膜−電極接合体と、
前記酸素極の前記第１電解質層と反対側の面に設けられ、前記酸素極に供給されるガスの流路が設けられた第１セパレータと、
前記燃料極の前記第１電解質層と反対側の面に設けられ、前記燃料極に供給されるガスの流路が設けられた第２セパレータとを備えることを特徴とする燃料電池。
【発明の詳細な説明】
【技術分野】
【０００１】
本発明は、膜−電極接合体およびそれを備えた燃料電池に関する。
【背景技術】
【０００２】
燃料電池は、一般的には水素及び酸素を燃料として電気エネルギーを得る装置である。この燃料電池は、環境面において優れかつ高いエネルギー効率を実現できることから、今後のエネルギー供給システムとして広く開発が進められてきている。
【０００３】
例えば、固体高分子型燃料電池は、プロトン伝導性を有する固体高分子型電解質からなる電解質層の両側に、それぞれアノードおよびカソードが設けられた膜−電極接合体（ＭＥＡ：Ｍｅｍｂｒａｎｅ  Ｅｌｅｃｔｒｏｄｅ  Ａｓｓｅｍｂｌｙ）が、セパレータによって挟持された構造を有している。
【０００４】
この燃料電池においては、アノードに供給された燃料ガスに含まれる水素が触媒を介してプロトンと電子とに解離される。このプロトンは、電解質層を介してカソード側へと移動する。水素の解離によって生じた電子は、外部回路に取り出されて直流の電気エネルギーとして利用される。カソードには、酸素を含有する酸化剤ガスが供給される。カソードにおいては、触媒を介してプロトン、電子および酸素が反応して水が生成される。
【０００５】
ここで、固体高分子型燃料電池の電解質層におけるプロトン伝導性を維持するためには、電解質層を適度に加湿しておく必要がある。一方で、カソードでは、発電に伴う生成水が存在している。このため、燃料電池を氷点下で始動させようとすると、燃料電池内の水分の凍結によって発電反応が行われ難いという不具合が指摘されている。
【０００６】
そのため、上記燃料電池の発電停止後に、燃料ガスおよび酸化剤ガスの流路に乾燥ガスを供給して、電解質膜の過度の乾燥を抑制しつつ残存する水を掃気する（パージする）ことが燃料電池の凍結時における起動能力を向上させる点で好ましいとされている。特許文献１には、発電停止後に、通常の発電時とは逆方向に乾燥した反応ガスを流す技術が開示されている。この場合、効率よく掃気できるとともにＭＥＡ内の水分分布を均一にすることができる旨が記載されている。
【０００７】
【特許文献１】特開２００５−２０９６０９号公報
【発明の開示】
【発明が解決しようとする課題】
【０００８】
しかしながら、特許文献１の技術では、ガスの出入口を逆転させるための部品点数が多くなる。それにより、システムが複雑になって信頼性が低下するおそれがある。
【０００９】
本発明は、部品点数の増加を抑制でき、かつ、効率よく掃気することが可能な膜−電極接合体およびそれを備えた燃料電池を提供することを目的とする。
【課題を解決するための手段】
【００１０】
本発明に係る膜−電極接合体は、プロトン伝導性を有する固体高分子型の第１電解質層と、第１電解質層の一面側に設けられた酸素極と、第１電解質層の他面側に設けられた燃料極と、第１電解質層と酸素極との間であって酸素極に供給されるパージガスの入口領域に配置されプロトン伝導性を有する固体高分子型の第２電解質層とを備え、第２電解質層は、第１電解質層の含水率よりも低い含水率を有することを特徴とするものである。
【００１１】
本発明に係る膜−電極接合体においては、パージガスの流動に伴い、第２電解質層に含まれる水分が持ち去られる。それにより、第２電解質層が乾燥する。この場合、第２電解質層の厚み方向における水移動パスが閉塞される。それにより、第１電解質層からの第２電解質層を介した水移動が抑制されて、パージガス入口側の第１電解質層が過剰に乾燥することを抑制できる。また、第２電解質層からパージガスへの水分供給が抑制されることから、第１電解質層の下流側に乾燥したパージガスを供給することができる。それにより、下流側の第１電解質層を効率よく乾燥させることができる。その結果、掃気過程が短縮化される。また、第２電解質層を設けるだけで本発明の効果が得られることから、部品点数増加を抑制することができる。
【００１２】
第２電解質層は、イオン交換基１ｍｏｌ当たりのイオン交換樹脂乾燥重量をＥＷ値として定義したときに、第１電解質層を構成する電解質のＥＷ値よりも大きいＥＷ値を有する電解質からなるものであってもよい。
【００１３】
第２電解質層の含水率は、パージガスの流動方向に沿って増加してもよい。この場合、パージガスの流動方向に沿って第２電解質層の含水率が増加することから、パージガスの流動方向に沿って第１電解質層からパージガスへの水移動効率が増加する。それにより、第２電解質層が設けられた領域の第１電解質層において、パージガス入口側に比較してパージガス出口側における乾燥が促進される。その結果、第１電解質層における水分分布のバラツキを抑制することができる。また、第２電解質層の含水率は、パージガスの流動方向に沿って段階的に増加してもよい。
【００１４】
本発明に係る燃料電池は、請求項１〜４のいずれかに記載の膜−電極接合体と、酸素極の第１電解質層と反対側の面に設けられ酸素極に供給されるガスの流路が設けられた第１セパレータと、燃料極の第１電解質層と反対側の面に設けられ燃料極に供給されるガスの流路が設けられた第２セパレータとを備えることを特徴とするものである。
【００１５】
本発明に係る燃料電池においては、パージガスの流動に伴い、第２電解質層に含まれる水分が持ち去られる。それにより、第２電解質層が乾燥する。この場合、第２電解質層の厚み方向における水移動パスが閉塞される。それにより、第１電解質層からの第２電解質層を介した水移動が抑制されて、パージガス入口側の第１電解質層が過剰に乾燥することを抑制できる。また、第２電解質層からパージガスへの水分供給が抑制されることから、ガス流路の下流側に乾燥したパージガスを供給することができる。それにより、下流側のガス流路を効率よく乾燥させることができる。その結果、掃気過程が短縮化される。また、第２電解質層を設けるだけで本発明の効果が得られることから、部品点数増加を抑制することができる。
【発明の効果】
【００１６】
本発明によれば、効率よく掃気することができる。それにより、掃気過程が短縮化される。
【発明を実施するための最良の形態】
【００１７】
以下、本発明を実施するための最良の形態を説明する。
【００１８】
（第１の実施の形態）
図１は、本発明の第１の実施の形態に係る燃料電池２００を示す模式的断面図である。図１に示すように、燃料電池２００は、膜−電極接合体１００（ＭＥＡ：Ｍｅｍｂｒａｎｅ  Ｅｌｅｃｔｒｏｄｅ  Ａｓｓｅｍｂｌｙ）およびセパレータ１１０，１２０を備える。セパレータ１１０は、膜−電極接合体１００のカソード側に配置されている。セパレータ１１０の膜−電極接合体１００側の面には、酸素を含有する酸化剤ガスまたはパージガスが流動するための流路が形成されている。セパレータ１２０は、膜−電極接合体１００のアノード側に配置されている。セパレータ１２０の膜−電極接合体１００側の面には、水素を含有する燃料ガスまたはパージガスが流動するための流路が形成されている。セパレータ１１０，１２０は、ステンレス等の導電性材料からなる。
【００１９】
膜−電極接合体１００は、第１電解質層１０、第２電解質層２０、カソード触媒層３０、カソードガス拡散層４０、アノード触媒層５０およびアノードガス拡散層６０を含む。膜−電極接合体１００を構成する各部材は、互いに接合されている。第１電解質層１０は、プロトン伝導性を有する固体高分子型電解質からなる。固体高分子型電解質として、フッ素系電解質、炭化水素系電解質等を用いることができる。第１電解質層１０の層厚は、例えば、数十μｍ程度である。
【００２０】
第２電解質層２０は、第１電解質層１０のセパレータ１１０側のパージガスの入口領域に積層されている。ここで、パージガスの入口領域とは、パージガス入口周辺のいずれかの箇所であればよい。第２電解質層２０は、第１電解質層１０に熱圧着等によって接合されていてもよい。第２電解質層２０の層厚は、例えば、数μｍ程度である。第２電解質層２０は、第１電解質層１０の含水率よりも低い含水率を有するプロトン伝導性の固体高分子型電解質からなる。ここで、含水率とは、含水前の電解質の重量に対する最大含水量の比率のことをいう。例えば、第２電解質層２０は、第１電解質層１０が２０ｗｔ％程度の含水率を有する場合、１０ｗｔ％程度の含水率を有する。第２電解質層２０は、フッ素系電解質、炭化水素系電解質等からなる。
【００２１】
上記の含水率は、電解質層を構成する電解質のＥＷ値によって調整することができる。ここで、ＥＷ値とは、イオン交換基１ｍｏｌ当たりのイオン交換樹脂乾燥重量のことをいう。ＥＷ値が高いと含水率が低下し、ＥＷ値が低いと含水率が増加する。したがって、第２電解質層２０は、第１電解質層１０を構成する電解質のＥＷ値よりも高いＥＷ値を有する電解質から構成される。
【００２２】
また、第１電解質層１０および第２電解質層２０を異なる材質によって構成することによって、上記の含水率を実現してもよい。例えば、第１電解質層１０として含水率が２０ｗｔ％程度のフッ素系電解質を用い、第２電解質層２０として含水率が１０ｗｔ％程度の炭化水素系電解質を用いてもよい。
【００２３】
カソード触媒層３０は、第２電解質層２０のセパレータ１１０側および第１電解質層１０のセパレータ１１０側の露出領域に積層されている。カソード触媒層３０は、プロトンと酸素との反応を促進するための触媒を担持する導電性材料等から構成される。例えば、カソード触媒層３０として、白金担持カーボンを用いることができる。カソードガス拡散層４０は、カソード触媒層３０のセパレータ１１０側に積層されている。カソードガス拡散層４０は、酸化剤ガスを拡散させる機能を有し、カーボンペーパ等の導電性材料からなる。
【００２４】
アノード触媒層５０は、第１電解質層１０のセパレータ１２０側に積層されている。アノード触媒層５０は、水素のプロトン化を促進するための触媒を担持する導電性材料等から構成される。例えば、アノード触媒層５０として、白金担持カーボンを用いることができる。アノードガス拡散層６０は、アノード触媒層５０のセパレータ１２０側に積層されている。アノードガス拡散層６０は、燃料ガスを拡散させる機能を有し、カーボンペーパ等の導電性材料からなる。
【００２５】
続いて、膜−電極接合体１００の動作について説明する。まず、燃料ガスは、セパレータ１２０のガス流路を経由してアノードガス拡散層６０に供給される。アノードガス拡散層６０に供給された燃料ガスは、アノードガス拡散層６０を透過してアノード触媒層５０に到達する。アノード触媒層５０に到達した燃料ガス中の水素は、プロトンと電子とに解離する。プロトンは、第１電解質層１０および第２電解質層２０を伝導し、カソード触媒層３０に到達する。
【００２６】
一方、酸素を含有する酸化剤ガスは、セパレータ１１０のガス流路を経由してカソードガス拡散層４０に供給される。カソードガス拡散層４０に供給された酸化剤ガスは、カソードガス拡散層４０を透過してカソード触媒層３０に到達する。カソード触媒層３０に到達した酸化剤ガス中の酸素とプロトンとから水が発生するとともに電力が発生する。発生した電力は、セパレータ１１０，１２０等によって回収される。以上の動作によって、燃料電池２００は発電を行う。なお、発電によってカソード側に水が生成されることから、第２電解質層２０における水分不足による発電性能低下は生じにくい。
【００２７】
続いて、燃料電池２００の掃気について説明する。図２は、燃料電池２００の掃気について説明するための模式図である。図２に示すように、燃料電池２００の掃気過程においては、セパレータ１１０のガス流路にパージガスが供給される。パージガスの流動に伴い、セパレータ１１０のガス流路内が乾燥する。なお、パージガスとしては、乾燥した空気、不活性ガス等を用いることができる。また、パージガスの流動に伴い、第２電解質層２０に含まれる水分が持ち去られる。それにより、第２電解質層２０が乾燥する。
【００２８】
この場合、第２電解質層２０の厚み方向における水移動パスが閉塞される。それにより、第１電解質層１０からの第２電解質層２０を介した水移動が抑制される。その結果、第１電解質層１０が過剰に乾燥することを抑制できる。また、第２電解質層２０からパージガスへの水分供給が抑制されることから、ガス流路の下流側に乾燥したパージガスを供給することができる。それにより、下流側のガス流路を効率よく乾燥させることができる。その結果、第１電解質層１０内の水分分布のバラツキを抑制することができるとともに、掃気過程が短縮化される。さらに、ガス流路内の水分の凍結による発電不良を抑制することができる。なお、第２電解質層２０を設けるだけで掃気過程が短縮化されることから、部品点数増加を抑制することができる。
【００２９】
ここで、掃気によって第１電解質層１０が乾燥すると、燃料電池２００のセル抵抗が増加する。セル抵抗が増加すると発電性能が低下するおそれがあるため、第１電解質層１０の過度の乾燥を抑制することが好ましい。そこで、第２電解質層２０は、第２電解質層２０が設けられていない場合において、掃気後に第１電解質膜１０におけるセル抵抗が所定値以上になる領域に配置されていることが好ましい。
【００３０】
例えば、第２電解質層２０は、想定される掃気条件においてセル抵抗が４００ｍΩ・ｃｍ２以上になる領域に配置されていることが好ましい。以下、その理由について説明する。図３は、第２電解質層が設けられていない場合のセル抵抗の実測値とセル電圧の実測値との関係を示す図である。図３の左側の縦軸はセル電圧を示し、図３の右側の縦軸はセル抵抗を示し、図３の横軸は発電時間を示す。セル温度を８０℃に調整し、酸化剤ガスおよび燃料ガス（以下、反応ガス）の相対湿度を３０％に調整し、電流密度を１．０Ａ／ｃｍ２に調整し、反応ガスの背圧を１．５ａｔｍに調整した。
【００３１】
図３に示すように、時間の経過とともにセル抵抗が増加した。これは、湿度の低い反応ガスによって第１電解質層１０が乾燥するからであると考えられる。セル抵抗の増加とともにセル電圧は低下し、セル抵抗が４００ｍΩ・ｃｍ２以上になるとセル電圧はほぼ０Ｖになった。したがって、掃気後にセル抵抗が４００ｍΩ・ｃｍ２以上になる領域に第２電解質層２０を設けることによって、起動時における発電不能を抑制できることが裏付けられる。なお、第２電解質層２０は、想定される掃気条件においてセル抵抗が３００ｍΩ・ｃｍ２以上になる領域に配置されていることがより好ましい。起動時における発電不能をより確実に抑制することができるからである。なお、どのような固体高分子型電解質を用いても、セル抵抗が４００ｍΩ・ｃｍ２以上になるとセル電圧はほぼ０Ｖとなる。
【００３２】
（第２の実施の形態）
図４は、本発明の第２の実施の形態に係る燃料電池２００ａを示す模式的断面図である。図４に示すように、燃料電池２００ａが図１の燃料電池２００と異なる点は、第２電解質層２０の代わりに第２電解質層２０ａが設けられている点である。
【００３３】
第２電解質層２０ａは、第１電解質層１０のセパレータ１１０側のパージガスの入口領域に積層されている。第２電解質層２０ａは、電解質層２１および電解質層２２からなる。電解質層２１は第２電解質層２０ａのパージガス上流側の領域に配置され、電解質層２２は第２電解質層２０ａのパージガス下流側の領域に配置されている。電解質層２１および電解質層２２は、第１電解質層１０の含水率よりも低い含水率を有するプロトン伝導性の固体高分子型電解質からなる。また、電解質層２１は、電解質層２２の含水率よりも低い含水率を有する。すなわち、パージガスの上流側から下流側にかけて、第２電解質層２０ａの含水率が段階的に増加する。
【００３４】
本実施の形態においてはパージガスの流動方向に沿って第２電解質層２０ａの含水率が増加することから、パージガスの流動方向に沿って第１電解質層１０からパージガスへの水移動効率が増加する。この場合、電解質層２１が設けられた領域の第１電解質層１０に比較して、電解質層２２が設けられた領域の第１電解質層１０からの乾燥が促進される。それにより、第１電解質膜１０における含水量のバラツキが抑制される。その結果、パージ後の起動時における発電性能のバラツキを抑制することができる。
【００３５】
なお、本実施の形態においては第２電解質層２０ａの含水率を２段階で低下させたが、それ以上の段階で低下させてもよい。また、第２電解質層２０ａの含水率を、パージガスの流動方向に沿って徐々に低下するよう調整してもよい。さらに、第２電解質層２０ａの層厚を、パージガスの流動方向に沿って小さくなるように調整してもよい。この場合においても、第２電解質層２０ａにおけるパージガスへの水移動効率は、パージガスの流動方向に沿って増加するからである。また、第２電解質層２０ａは、想定される掃気条件においてセル抵抗が４００ｍΩ・ｃｍ２以上になる領域に配置されていることが好ましく、セル抵抗が３００ｍΩ・ｃｍ２以上になる領域に配置されていることがより好ましい。
【００３６】
上記各実施の形態においては、カソード触媒層３０およびカソードガス拡散層４０が酸素極に相当し、アノード触媒層５０およびアノードガス拡散層６０が燃料極に相当し、セパレータ１１０が第１セパレータに相当し、セパレータ１２０が第２セパレータに相当する。
【実施例】
【００３７】
以下、上記実施の形態に係る燃料電池を作製し、その特性について調べた。
【００３８】
（実施例）
実施例においては、第１の実施の形態に係る燃料電池２００の第２電解質層２０が含まれる領域を作製した。第１電解質層１０には、膜厚が３０μｍであり、ＥＷ値が１１００であり、含水率が２５％であるフッ素系電解質を用いた。第２電解質層２０には、層厚１μｍであり、ＥＷ値が１５００であり、含水率が１０％であるフッ素系電解質を用いた。
【００３９】
（比較例１）
比較例１においては、第２電解質層２０を備えていない燃料電池を作製した。その他の構成については、実施例と同様のものである。
【００４０】
（比較例２）
比較例２においては、第２電解質層２０を第１電解質層１０のアノード触媒層５０側に設けた。その他の構成については、実施例と同様のものである。
【００４１】
（分析）
実施例および比較例１，２に係る燃料電池のセル電圧およびセル抵抗を調べた。各燃料電池のセル温度を８０℃に調整し、反応ガスの湿度を３０％に調整した。実験結果を表１に示す。表１に示すように、比較例２に係る燃料電池のセル抵抗が大幅に増加した。これは、第２電解質層２０に含まれる水分がプロトンの移動に伴ってカソード側に移動し、第２電解質層２０に含まれる水分量が低下したためであると考えられる。
【００４２】
【表１】
2008146859.tif 000003
【００４３】
実施例に係る燃料電池のセル電圧およびセル抵抗は、比較例１に係る燃料電池のセル電圧およびセル抵抗とそれぞれ同様の値となった。これは、カソード側において生成される水によって低含水率を有する第２電解質層２０の影響が抑制されることを示していると考えられる。したがって、第２電解質層２０をカソード側に設けても、通常の発電性能に影響がないことがわかった。
【図面の簡単な説明】
【００４４】
【図１】本発明の第１の実施の形態に係る燃料電池を示す模式的断面図である。
【図２】燃料電池の掃気について説明するための模式図である。
【図３】第２電解質層が設けられていない場合のセル抵抗の実測値とセル電圧の実測値との関係を示す図である。
【図４】本発明の第２の実施の形態に係る燃料電池を示す模式的断面図である。
【符号の説明】
【００４５】
１０  第１電解質層
２０  第２電解質層
２０ａ  第３電解質層
２０ｂ  第４電解質層
１００  膜−電極接合体
１１０，１２０  セパレータ
２００，２００ａ  燃料電池
【図１】
2008146859.tif 000004
【図２】
2008146859.tif 000005
【図３】
2008146859.tif 000006
【図４】
2008146859.tif 000007